Electrode (2) comprenant une feuille constituée de lithium ou d’un alliage de lithium revêtue sur au moins l’une de ses faces d’un revêtement (5) comprenant au moins un composé susceptible de se lithier à un potentiel compris entre 0 et 1 V par rapport à Li + /Li, caractérisée par une surface électrochimiquement active S allant de 100 à 1700 cm 2 par cm 2 de lithium ou d’alliage de lithium, la surface électrochimiquement active étant définie par la relation S = 1+ S BET × grammage de l’électrode où : - S BET (cm 2 /g) est la surface BET du composé susceptible de se lithier à un potentiel compris entre 0 et 1 V par rapport à Li + /Li ; - le grammage de l’électrode (g/cm 2 ) est la masse de composé susceptible de se lithier à un potentiel compris entre 0 et 1 V par rapport à Li + /Li déposé par cm 2 de lithium ou d’alliage de lithium. Electrode selon la revendication 1, dans laquelle le revêtement comprend en outre au moins un liant. Electrode selon la revendication 1 ou 2, l’électrode étant caractérisée en ce que la valeur absolue de la composante imaginaire de son impédance complexe mesurée à 4 kHz à 20°C est comprise dans la plage allant de 1 à 12 ohm.cm 2 , la mesure de l’impédance étant réalisée par spectroscopie d’impédance électrochimique en mode potentiostatique avec une amplitude en potentiel comprise entre 5 et 20 mV. Electrode selon l’une des revendications 1 à 3, caractérisée par une surface électrochimiquement active S allant de 250 à 1000 cm 2 par cm 2 de lithium ou d’alliage de lithium. Electrode selon l’une des revendications 1 à 4, dans laquelle le composé susceptible de se lithier à un potentiel compris entre 0 et 1 V par rapport à Li + /Li est choisi parmi le carbone ou un composé contenant un élément choisi dans le groupe consistant en le silicium, l’aluminium, le magnésium, l’argent, l’étain et le zinc. Electrode selon l’une des revendications 1 à 5, dans laquelle l’épaisseur du revêtement va de 1 à 30 µm. Electrode selon l’une des revendications 2 à 6, dans laquelle le revêtement comprend : - de 80 à 98 % en masse de composé susceptible de se lithier à un potentiel compris entre 0 et 1 V par rapport Li + /Li et - de 2 à 20 % en masse dudit au moins un liant. Electrode selon la revendication 7, dans laquelle le revêtement comprend : - de 90 à 95 % en masse de composé susceptible de se lithier à un potentiel compris entre 0 et 1 V par rapport Li+/Li et - de 5 à 10 % en masse dudit au moins un liant. Elément électrochimique primaire (1) comprenant : - au moins une électrode positive (4), et - au moins une électrode négative (2) qui est l’électrode selon l’une des revendications 1 à 8, - au moins un électrolyte. Elément électrochimique primaire selon la revendication 9, dans lequel ladite au moins une électrode positive comprend une matière active choisie parmi MnO 2 , CF x , V 2 O 5 , FeS 2 , I 2 , ou un mélange de ceux-ci, de préférence MnO 2 . Procédé de préparation d’un revêtement (5) sur une feuille de lithium ou d’un alliage de lithium, ledit revêtement comprenant un composé susceptible de se lithier à un potentiel compris entre 0 et 1 V par rapport à Li + /Li, le procédé comprenant les étapes de : a) préparation d’une encre comprenant un mélange d’un ou plusieurs liants avec un ou plusieurs composés susceptibles de se lithier à un potentiel compris entre 0 et 1 V par rapport à Li + /Li et avec au moins un solvant ; b) dépôt de l’encre sur un support ; c) séchage de l’encre ; d) transfert de l’encre séchée sur une feuille constituée de lithium ou d’un alliage de lithium ; e) compression de la feuille revêtue de l’encre séchée. Procédé selon la revendication 11, dans lequel le support est choisi parmi l’aluminium, une polyoléfine et une silicone. Procédé selon l’une des revendications 11 à 12, dans lequel le composé susceptible de se lithier à un potentiel compris entre 0 et 1 V par rapport à Li + /Li est du carbone présentant un diamètre moyen en volume D v50 inférieur ou égal à 10 µm. Procédé selon l’une des revendications 11 à 13, dans lequel le composé susceptible de se lithier à un potentiel compris entre 0 et 1 V par rapport à Li + /Li est sous forme de plaquettes de carbone dont la dimension la plus grande est inférieure à 100 nm. Procédé selon l’une des revendications 11 à 14, dans lequel, à l’étape a), ledit au moins un solvant est la N-methylpyrrolidone et le liant utilisé est le polyfluorure de vinylidène (PVDF). Procédé selon l’une des revendications 11 à 14, dans lequel ledit au moins un solvant est l’eau et les liants utilisés sont un composé cellulosique en mélange avec un copolymère du butadiène et du styrène (SBR). Procédé selon l’une des revendications 11 à 16, dans lequel la feuille revêtue de l’encre séchée est comprise dans l’électrode selon l’une des revendications 2 à 8.